FR 2973574 A1 20121005 FR 1152641 A 20110330 B10038FR 1 La présente invention est relative à l'utilisation de complexes de cobalt à titre de donneur d'électrons pour la préparation d'une couche active (hétérojonction) dans une cellule de conversion photovoltaïque, ainsi que la cellule de conversion photovoltaïque multicouches comportant une couche active comprenant au moins un tel complexe de cobalt et au moins un accepteur d'électron. Le domaine de l'invention peut être défini comme celui des semi-conducteurs organiques et notamment des hétérojonctions. Les cellules photovoltaïques les plus répandues sont constituées de semi- conducteurs, principalement à base de silicium (Si) amorphe ou monocristallin. Elles se présentent généralement sous la forme de fines plaques d'une dizaine de centimètres de côté, prises en sandwich entre deux contacts métalliques, pour une épaisseur de l'ordre du millimètre. Les cellules à base de silicium les plus performantes comprennent une couche active de silicium monocristallin dont le rendement de conversion peut atteindre 40 % en laboratoire. Bien que très performantes, les cellules photovoltaïques à base de silicium, et en particulier de silicium monocristallin, présentent l'inconvénient majeur d'être onéreuses en raison du coût élevé de cette matière première. C'est pourquoi une partie de la recherche se tourne vers les cellules à base de semi-conducteurs en couches minces. En effet, la technologie couches minces permet de diminuer la quantité de semi-conducteurs utilisée et rend, de plus, possible l'utilisation de substrats de faible coût et de grande surface. Dans les cellules en couches minces, le silicium peut être du silicium amorphe ou du silicium cristallin, en général polycristallin. Cependant, les cellules de conversion photovoltaïques à base de couches minces en silicium amorphe sont sujettes à des problèmes de stabilité lorsqu'elles sont exposées au soleil. De plus, du fait de sa structure désordonnée, les propriétés de transport de charge du silicium amorphe sont médiocres, d'où un rendement médiocre. Ainsi une chute de rendement de 10 à 50 % de ces cellules se produit au cours des premières centaines d'heures d'exposition à la lumière des cellules à base de silicium amorphe. Des cellules à base de semi-conducteurs organiques, et en particulier de composés organométalliques dont le coût de revient est moindre que celui du silicium ont déjà été proposées. Leur utilisation dans le domaine photovoltaïque est basée sur la capacité de certains polymères et oligomères n-conjugués, ou encore de certaines petites molécules n-conjuguées, à convertir l'énergie lumineuse en B10038FR 2 énergie électrique. Lorsqu'on constitue une jonction composée de deux semi-conducteurs de nature différente parmi lesquels au moins un est un composé organique, on définit ainsi une hétéroj onction. Les hétéroj onctions comprenant un semi-conducteur organique de type p et un semi-conducteur organique ou inorganique de type n connaissent depuis plusieurs années de nombreuses applications dans le domaine de l'électronique plastique, et notamment dans celui particulier des cellules de conversion photovoltaïque. Généralement, dans celles-ci, le polymère, oligomères 2z-conjugué, ou la petite molécule 2z-conjuguée joue le rôle de donneur de type p et est mis(e) en io présence d'un accepteur de type n tel que par exemple le fullerène, ou un dérivé de celui-ci. Sous irradiation lumineuse, une paire électron-trou est créée (exciton) sur le donneur d'électron. Cet exciton est dissocié par capture de l'électron par l'accepteur. Ces charges sont collectées aux électrodes et génèrent un courant électrique. 15 De nombreuses hétérojonctions ont ainsi déjà été proposées dans la littérature. Vanlaeka et al. (Solar Energy Materials and Solar Cells, 2006, 90(14), 2150-2158) décrivent par exemple une hétérojonction pour cellules photovoltaïques organiques, constituée d'un mélange de poly(3-hexylthiophène) (P3HT) à titre de 20 donneur d'électron et de [6,6]-phényl-C61-butyrate de méthyle (PCBM) à titre d'accepteur d'électrons. C. J. Brabec et al. (Synthetic Metals, 1999, 102, 861-864). F. Silvestri et al. (J. Am. Chem. Soc., 2008, 130, 17640-17641) décrivent la préparation d'hétérojonctions de cellules photovoltaïques à partir de solution de certains dérivés de squaraine utilisés à titre de donneurs d'électrons, en 25 combinaison avec du PCBM. Ces cellules photovoltaïques ont cependant des rendements de conversion qui sont environ 50 % inférieurs à ceux des cellules à base de silicium. Il a déjà été envisagé d'utiliser certains complexes métalliques afin d'améliorer les performances de ces cellules photovoltaïques. C'est ainsi que Z. Xu 30 et al. par exemple (Journal of Applied Physics, 2008, 103, 043909-1-8) indiquent que les performances de conversion d'une hétérojonction composée d'un mélange de poly[2-méthoxy-5-(2'-éthylhexyloxy)-1,4-phénylènevinylène] (MEH-PPV) et de PCBM peuvent être améliorées par la présence de molécules phosphorescentes telles que Ir(ppy)3 qui est un complexe d'iridium et de tris(2-phénylpyridine). 35 Enfin, il a déjà également été proposé, notamment par W. K. Chan et al. (Newsroom, 2009, 10.1117/2.1200908.1757) d'utiliser à titre de composé actif (donneur d'électron) d'une hétérojonction de dispositifs photovoltaïques, certains B10038FR 3 complexes de ruthénium, en mélange avec un fullerène à titre d'accepteur d'électrons. Ces dispositifs ne présentent cependant pas un bon rendement de conversion de l'énergie lumineuse en courant électrique. L'iridium et le ruthénium sont par ailleurs des éléments extrêmement rares et chers. Enfin, il a déjà été proposé d'utiliser certains complexes métalliques à base de cobalt pour des applications en photovoltaïque tels que par exemple des phtalocyanines au cobalt, cependant ces composés se sont révélés moins efficaces que d'autres complexes métalliques tels que des complexes de nickel, de cuivre ou de zinc (Chamberlain G. A., Solar Cells, 1983, 8, 47-83. io Il existe donc un besoin pour des composés ayant un prix de revient inférieur à celui du silicium et pouvant notamment être utilisés à titre donneur d'électrons pour la préparation d'une couche active dans une cellule de conversion photovoltaïque. Les inventeurs ont maintenant découvert que certains complexes de cobalt 15 dont la formule va être définie ci-après présentent d'excellentes propriétés de donneur d'électrons, ce qui leur permet d'être avantageusement utilisés, en combinaison avec un accepteur d'électron, pour la préparation d'une couche active (hétérojonction) dans une cellule de conversion photovoltaïque. La présente invention a pour objet l'utilisation d'au moins un complexe de 20 cobalt de formules (I-a) ou (I-b) suivante : (RI), dans lesquelles : - n est un entier variant de 0 à 5 ; - RI est choisi parmi I, alkyle en C1-C12, triméthylsilyle, HgC1, -C(0)alkyle 25 en C1-C4, et un groupement oxazole éventuellement substitué par un radical alkyle en C1-C4, étant entendu que lorsque n>1, tous les radicaux R1 d'un composé de formule (I-a) ou (I-b) donné sont identiques, - les groupements Al, A°, A2 et A'2 sont identiques deux à deux et choisis parmi les groupements de formules (II-1) à (II-9) suivantes : B10038FR 4 (II-2) R18 `N (II-5) 19 R 20 R (II-6) R24 (II-7) R13 R14 (II-4) R27 R28 29 (II-8) 31 R R et (II-9) dans lesquels : - R2, R3, et R4, identiques ou différents, représentent un atome d'hydrogène, d'iode ou de brome, un radical nitro, alkyle linéaire en C1-C12, 2973574 B10038FR 5 trifluorométhyle, dialkyl(C,-C4)amino, -C(0)alkyle en C1-C4 ou alcoxy linéaire en C1-C4 - R6, R8, R9, R1°, R'2, R13, R14, R15 et R16, identiques ou différents, représentent un atome d'hydrogène ou de brome, un radical alkyle linéaire en 5 C1-C12 ou alcoxy linéaire en C1-C4, R9 et Rio ensemble et/ou Ria et R14 ensemble et/ou R15 et R16 ensemble peuvent également former un groupement éthylènedioxy (-O-(CH2)2-O-). - R7, R11 et R'7, représentent un atome d'hydrogène, de brome ou d'iode, un radical nitro, alkyle linéaire en C1-C12, alcoxy linéaire en C1-C4, -CHO, -C(0)alkyle en C1-C4, -C(0)alcoxy en C1-C4 ou un cycle thiophène portant éventuellement un ou plusieurs substituants choisis parmi Br, I, nitro, alkyle linéaire en C1-C12, alcoxy linéaire en C1-C4, -C(0)alkyle en C1-C4, et -C(0)alcoxy en C1-C4 ; - R18 à R36, identiques ou différents, représentent un atome d'hydrogène, 15 un radical alcoxy linéaire en C1-C4, un radical nitro ou -C(0)alcoxy en C1-C4, à titre de donneur d'électron, et en combinaison avec un accepteur d'électron, pour la préparation d'une couche active (hétéroj onction) dans une cellule de conversion photovoltaïque. Les composés de formules (I-a) et (I-b) définis ci-dessus sont faciles 20 d'accès, et en association avec un composé semi-conducteur de type n, tel que par exemple du [6,6]-phényl-C61-butyrate de méthyle (PCBM) ou autre, ils peuvent être déposés en couche humide et se révèlent être de très bons conducteurs de type p Selon l'invention, l'expression «A1, A°, A2 et A'2 sont identiques deux à 25 deux » utilisées pour caractériser les groupements Al, A°, A2 et A'2, signifie que dans chacun des composés de formule (I-a) et (I-b) Al = A°, A2 = A'2, et Al (A0) est identique ou différent de A2 (A'2). Parmi les radicaux alkyle en C1-C12 mentionnés pour les radicaux RI à R'7, on peut plus particulièrement citer les radicaux méthyle, éthyle, n-propyle, 30 n-butyle, n-pentyle et n-hexyle. Parmi ces radicaux, on préfère les radicaux méthyle et n-hexyle. Parmi les radicaux alcoxy en C1-C4 mentionnés pour les radicaux RI à R21, le radical méthoxy est préféré. Selon une forme de réalisation préférée de l'invention, n est égal à 1 ou 2, et 35 le ou les radicaux RI représente(nt) un radical méthyle. 2973574 B10038FR 6 Parmi les complexes de formules (I-a) et (I-b) ci-dessus, on peut en particulier citer : - le [1,1',1",014-1,3-cyclobutadiène-1,2,3,4-tetrayl)tetrakis-[benzène]] 015-cyclopentadiényl)-cobalt(I) ; 5 - le [1, 1', 1",1 "'-(114-1,3-cyclobutadiène-1,2,3,4-tetrayl)tetrakis-4-n-butyl- benzène]]015-cyclopentadiényl)-cobalt(I) ; - le [1,1',1",(114-1,3-cyclobutadiène-1,2,3,4-tetrayl)tetrakis-[3, 5-diméthoxy-benzène]](15-cyclopentadiényl)-cobalt(I) ; - le [1,1'-[(1,2,3,4-r))-2,4-bis(4-méthoxybenzène)-1,3-cyclobutadién-1,3-10 diyl]bis[phényl]]015-2,4-cyclopentadién-1-yl)-cobalt(I) ; - le [1,1'-[(1,2,3,4-r))-2,4-bis(4-nitrobenzène)-1,3-cyclobutadién-1,3-diyl]bis [phényl]]0)5-2,4-cyclopentadién-1-yl)-cobalt(I) ; - le [1,1'-[(1,2,3,4-r))-2,4-bis(4-nitrobenzène)-1,3-cyclobutadièn-1,3-diyl]bis [4-méthoxy-benzène]]0)5-2,4-cyclopentadién-1-yl)-cobalt(I) ; - le [1,1'-[(1,2,3,4-r))-2,4-bis(4-bromobenzène)-1,3-cyclobutadièn-1,3- diyl]bis[4-méthoxy-benzène]] (115-2,4-cyclopentadièn-1-yl)-cobalt(I) ; - le [1,1',1",1"'-014-1,3-cyclobutadiène-1,2,3,4-tetrayl)tetrakis-[4-benzoate de méthyl]]015-cyclopentadiényl)-cobalt(I) ; - le [1,1',1",1"'-(r)4-1,3-cyclobutadiène-1,2,3,4-tetrayl)tetrakis-20 [2,2',5',bithiophène]]-0)5-cyclopentadiényl)-cobalt(I) ; - le [1,1',1",(x)4-1,3-cyclobutadiène-1,2,3,4-tetrayl)tetrakis[2,2',5',2", 5"-ter-thiophène]](115-cyclopentadiényl)-cobalt(I) ; - le [1,1', 1",1"'- 014-cyclobutadiène-tetrakis 1,2,3,4-[2,5,2',5',2"-terthiophène-5"-carbaldéhyde])] -015-cyclopentadiényl)-cobalt(I) ; 25 - le [1,1', 1",1"'- 014-cyclobutadiène-tetrakis 1,2,3,4-[2,5,2',5',2"-ter- thiophène-5"-bromo])]-(r)5-cyclopentadiényl)-cobalt(I) ; - le 1,1',1 ",1"'-(r14-cyclobutadiène-tetrakis 1,2,3,4-[2,5,2',5',2"-terthiophène-5"-méthoxy])]-015-cyclopentadiényl) -cobalt(I) ; - le [1,1',1",1"'-014-cyclobutadiène-tetrakis 1,2,3,4-[2,5,2',5',2"-ter-30 thiophène-5''-nitro])]-(r15-cyclopentadiényl)-cobalt(I) ; - le [1,1',1",1"'-014-cyclobutadiène-tetrakis 1,2,3,4-[2,5,2',5',2'-terthiophène-(4,4',4")-tris hexyl])]-(r15-cyclopentadiényl)-cobalt(I) ; 2973574 B10038FR 7 - le [1,1', 1",1"'- 014-cyclobutadiène-tetrakis 1,2,3,4-[2,5,2',5',2"-terthiophène-5"-dodécyl])]-(q5-cyclopentadiényl) -cobalt(I) ; - le [1,1', 1",1"'- 014-cyclobutadiène-tetrakis 1,2,3,4-[2,5,2',5',2"-terthiophène-5"-iodo])]-(r)5-cyclopentadiényl) -cobalt(I) ; 5 - le [1,1', 1",1"'-(fi4-cyclobutadiène-bis 1,3-[2,5,2',5',2"-ter-thiophène-5"-nitro], bis 2,4-[2,5,2',5',2"-terthiophène-5"-méthoxy])]-(r)5-cyclopentadiényl)-cobalt (I) ; - le [1,1', 1",1"'-(fi4-cyclobutadiène-bis 1,3-[2,5,2',5',2"-ter-thiophène-5"-bromo], bis 2,4-[2,5,2',5',2"-terthiophène-5"-méthoxy])]-0)5-10 cyclopentadiényl)-cobalt(I) ; - le [1,1',1",1"'-(r14-1,3-cyclobutadiène-1,2,3,4-tetrayl)tetrakis-[2-thionyl]] 015-cyclopentadiényl)-cobalt(I) - le [1,1',1",1"'-(r14-1,3-cyclobutadiène-1,2,3,4-tetrayl)tetrakis-[3-pyridyl]] 015-cyclopentadiényl)-cobalt(I) 15 - le [1,1',1",1"'-(r14-1,3-cyclobutadiène-1,2,3,4-tetrayl)tetrakis-[4-pyridyl]] 015-cyclopentadiényl)-cobalt(I) - le [1,1', 1",1 ' -(r14-1,3-cyclobutadiène-1,2,3,4-tetrayl)tetrakis-[ 1 -azulényl]] 015-cyclopentadiényl)-cobalt(I) - le [1,1',1",1' -(r14-1,3-cyclobutadiène-1,2,3,4-tetrayl)tetrakis-[2-azulényl]] 20 015-cyclopentadiényl)-cobalt(I) ; et - le [1,1',1",1' -(r14-1,3-cyclobutadiène-1,2,3,4-tetrayl)tetrakis-[6-azulényl]] (r) 5 -cyclopentadiényl)-cobalt(I). Parmi ces composés, on préfère tout particulièrement : - le [1, 1', 1",1"'-(fi 4-1,3-cyclobutadiène-1,2,3,4-tetrayl)tetrakis-25 [2,2',5',bithiophène]]-0)5-cyclopentadiényl)-cobalt(I) ; - le [1,1',1",1"'-(fi 4-1,3-cyclobutadiène-1,2,3,4-tetrayl)tetrakis[2,2',5',2",5"-ter-thiophène] ](115-cyclopentadiényl)-cobalt(I) ; - le [1,1', 1",1"'- 014-cyclobutadiène-tetrakis 1,2,3,4-[2,5,2',5',2"-terthiophène-5"-carbaldéhyde])]- (r15-cyclopentadiényl)-cobalt(I) ; 30 - le [1,1',1",1"'-014-cyclobutadiène-tetrakis 1,2,3,4-[2,5,2',5',2"-ter- thiophène-5"-bromo])]-('q5-cyclopentadiényl)-cobalt(I) ; - le 1,1',1",1"'-0)4-cyclobutadiène-tetrakis 1,2,3,4-[2,5,2',5',2"-terthiophène-5"-méthoxy])]-(r15-cyclopentadiényl) -cobalt(I) ; B10038FR 8 - le [1,1',1", 1"'-(r14-cyclobutadiène-tetrakis 1,2,3,4-[2,5,2',5',2"-terthiophène-5"-nitro])]-(r)5-cyclopentadiényl) -cobalt(I) ; - le [1,1', 1",1"'-(r14-cyclobutadiène-tetrakis 1,2,3,4-[2,5,2',5',2'-terthiophène-(4,4',4")-tris hexyl])]-0)5-cyclopentadiényl)-cobalt(I) ; - le [1,1', 1",1"'-(r14-cyclobutadiène-tetrakis 1,2,3,4-[2,5,2',5',2"-ter- thiophène-5"-dodécyl])]-(q5-cyclopentadiényl)-cobalt(I) ; - le [1,1', 1",1"'-(r14-cyclobutadiène-tetrakis 1,2,3,4-[2,5,2',5',2"-terthiophène-5"-iodo])]-(r)5-cyclopentadiényl) -cobalt(I) ; - le [1,1', 1",1"'-(fi4-cyclobutadiène-bis 1,3-[2,5,2',5',2"-ter-thiophène-10 5"-nitro], bis 2,4-[2,5,2',5',2"-terthiophène-5"-méthoxy])]-(r)5-cyclopentadiényl)-cobalt (I) ; et - le [1,1', 1",1"'-(fi4-cyclobutadiène-bis 1,3-[2,5,2',5',2"-ter-thiophène-5"-bromo], bis 2,4-[2,5,2',5',2"-terthiophène-5"-méthoxy])]-015-cyclopentadiényl)-cobalt (I). 15 Les composés de formules (I-a) et (I-b) tels que définis ci-dessus, lorsqu'ils ne sont pas commerciaux, peuvent être préparés selon un procédé simple et peu couteux, comprenant les étapes suivantes : a) la préparation d'un groupement de formule (III) suivante : Al A2 (III) 20 par couplage de Sonogashiri entre un groupement Al-Br et un groupement A2-Br, identiques ou différents, et tous deux choisis parmi l'un des groupements de formules (IV-1) à (IV-9) suivantes : R4 11 (IV-3) R13 R14 (IV-1) (IV-2) (IV-4) B10038FR 9 R18 Br N (IV-5) ` 19 R R21 R20 (IV-6) R29 (IV-8) (IV-9) R24 (IV-7) et dans lesquelles les radicaux R2 à R36 ont la même signification que celle indiquée ci-dessus pour les groupements de formules (II-1) à (II-9) ; ledit couplage étant réalisé dans un solvant organique de type amine, en présence de triméthylsilyléthyne (TMSA), d'une base organique ou d'un sel alcalin en solution dans un solvant organique, d'un complexe de palladium en tant que catalyseur et d'un sel de cuivre(I) en tant que co-catalyseur ; io b) la préparation d'un composé de formule (I-a) ou de formule (I-b) suivantes : dans lesquelles n = 0 et les groupements Al, A°, A2 et A'2 ont la même signification que celle indiquée ci-dessus, en faisant réagir le composé de formule 15 (III) obtenu ci-dessus à l'étape a) avec un complexe de cobalt de formule (V) suivante : B10038FR 10 O OC-'CH O H3COCH (V) O dans un solvant organique, à une température de 145 à 150°C, ladite réaction étant conduite en présence de micro-ondes d'une puissance de 60 à 120 W pendant une durée comprise de 30 min à 1 heure ; puis, lorsque l'on souhaite obtenir un composé de formule (I-a) ou (I-b) dans lequel n ~ 0, c) la fonctionnalisation des composés de formule (I-a) et (I-b) par un ou plusieurs radicaux R1, en faisant réagir le composé de formule (I-a) ou (I-b) dans lequel n = 0 obtenu ci-dessus à l'étape b), avec un composé de formule (VI) suivante : io R1-X (VI) dans laquelle : - RI est choisi parmi alkyle en C1-C12, alcoxy en C1-C4, triméthylsilyle, C(0)alkyle en C1-C4, phosphane, et un groupement oxazole éventuellement substitué par un radical alkyle en C1-C4, et 15 - X représente un atome d'halogène choisi parmi le chlore et l'iode, étant entendu que lorsque X = Cl, R, peut également représenter un groupement HgC1, et lorsque X = I, RI peut également désigner un atome d'iode ; ladite fonctionnalisation étant réalisée dans un solvant et en présence d'un acide et d'un sel de mercure à titre de catalyseur, de chlorure de lithium et de 20 n-butyl lithium, pour obtenir un composé de formule (I-a) ou (I-b) dans lequel n~0. Ce procédé est simple et peu couteux à mettre en oeuvre, et il permet d'accéder aux composés de formules (I-a) et (I-b) avec un très bon rendement. Par ailleurs, l'utilisation des micro-ondes lors de l'étape b) permet de 25 limiter la formation de sous-produits et d'augmenter la réactivité des produits de départ. Le produit désiré est ainsi obtenu avec un plus grand rendement, en moins de temps et de manière plus propre. Le solvant de type amine utilisé lors de la réaction de couplage de Sonogashiri, (Sonogashira K. et al., Tetrahedron Letters, 1975, 4467) de l'étape a) B10038FR 11 pour la préparation des groupements de formule (III), peut être choisi parmi la triéthylamine et la diéthylamine. Lorsqu'un sel alcalin est utilisé lors de l'étape a), celui-ci est de préférence du carbonate de potassium, en solution dans un mélange solvant constitué par du 5 tetrahydrofurane et du méthanol. Lorsqu'une base organique est utilisée lors de l'étape a), celle-ci peut notamment être choisie parmi le 1,8-diazabicyclo[5,4,0]undec-7-ène (DBU) et le ter-butanolate de potassium. Le complexe de palladium utilisé à titre de catalyseur lors de l'étape a) est io de préférence du dichlorure de bis(triphénylphosphine)palladium(II) (Pd(Cl)2(PPh3)2 et le sel de cuivre utilisé en tant que co-catalyseur, du iodure cuivrique. La durée de l'étape a) varie généralement de 1 à 12 heures environ. Les groupements Ai-Br et A2-Br de formule (IV-1) à (IV-9), utilisés lors 15 de l'étape a), lorsqu'ils ne sont pas commercialement disponibles, peuvent être préparés, préalablement à l'étape a), selon les procédés bien connus de l'état de la technique et tels que décrits par exemple dans les publications suivantes : - M. Lamberto et al, Tetrahedron Letters, 2005, 46(29), 4895-4899 ; - S. Ito et al, J. Org. Chem., 2002, 67(21), 7295-7302 ; 20 - S. Ito et al, Tetrahedron Letters, 2004, 45(14), 2891-2894 ; - K. M. Maloney, et al, Journal of Organic Chemistry, 2009, 74(14), 5111-5114. A titre d'exemple, les groupements de formule (IV-4) peuvent être synthétisés selon un procédé consistant à faire réagir, dans un solvant organique, et 25 en présence d'un catalyseur, de carbonate de potassium et de Nbromosuccinimide : i) un composé de formule (VII) suivante H3C CH3 (VII) avec un bromothiophène de formule (VIII) suivante : B10038FR 12 pour obtenir un composé de formule (IX) suivante : R13 R14 formules (VII), (VIII) et (IX) dans lesquelles les radicaux R13, R14, Ris, R16 5 et R17 ont la même signification que celle indiquée ci-dessus pour les groupements de formule (II-4), puis ii) le composé de formule (IX) obtenu ci-dessus à l'étape i) avec un composé de formule (X) suivante : (X) 10 dans laquelle le radical R12 a la même signification que celle indiquée ci-dessus pour les groupements de formule (II-4), pour obtenir le groupement de formule (IV-4) attendu. Le solvant organique utilisé pour la préparation des groupements Al-Br ou A2-Br peut être choisi parmi le tetrahydrofurane (THF) et l'éther diéthylique. 15 Les composés de formules (VII), (VIII) et (IX) ci-dessus, lorsqu'ils ne sont pas commerciaux, peuvent être préparés selon des méthodes bien connues de l'homme du métier et telles que décrites par exemple dans les publications suivantes : - J. B. Press et al., J. Org. Chem., 1979, 44(19), 3293 ; 20 - S. Kawamorita et al., J. Org. Chem., 2010, 75(11), 3855-3858 ; - S. W. Hell et al., Angew. Chem. Int. Ed., 2006, 45, 7462-7465 ; - A. H. M. Elwahy, et al, Euro. J. Org. Chem., 2010, 2, 265-27 ; B10038FR 13 - A. H. M. Elwahy, et al, Tetrahedron Letters, 2000, 41(16), 2859-2862 ; - E. M. Harcourt, et al, Organometallics, 2008, 27(7), 1653-1656 ; et - U. S. Sorensen, and E. Pombo-Villar, Tetrahedron, 2005, 61(10), 2697-2703. Le catalyseur utilisé pour la préparation des groupements Al-Br ou A2-Br est de préférence choisi parmi les catalyseurs au palladium tels que par exemple le tetrakis(triphénylphosphine)-palladium, le diacétate de palladium et le chlorure de bis-(triphénylphosphine)-palladium. Le solvant organique utilisé lors de l'étape b) de préparation des composés io de formules (I-a) ou (I-b) dans lesquelles n = 0 est de préférence choisi parmi l'éthanol, le diméthylformamide (DMF), le tetrahydrofurane (THF), le mélange THF (95% en volume)/éthanol (5% en volume), la pyridine, le mélange dichlorométhane (95 % en volume)/éthanol (5 % en volume), le mélange xylène (95 % en volume)/éthanol (5 % en volume) et le mélange toluène (95 % en 15 volume)/éthanol (5 % en volume). Ces solvants sont classés dans l'ordre des puissances micro-ondes les plus faibles au plus élevées qui sont nécessaires pour réaliser la réaction de l'étape b). Ainsi, la puissance des micro-ondes appliquées lors de l'étape b) peut être ajustée en fonction de la nature du solvant utilisé. Par exemple, les puissances les 20 plus faibles (proches de 60 W) peuvent être utilisées lorsque le solvant est l'éthanol ou le DMF, alors que les puissances les plus élevées (de l'ordre de 120 W environ) sont préférées lorsque le solvant est un mélange xylène (95 % en volume)/éthanol (5 % en volume) ou un mélange toluène (95 % en volume)/éthanol (5 % en volume). 25 Le solvant utilisé à l'étape c) de fonctionnalisation des composés de formule (I-a) et (I-b) dans lesquels n = 0, par un ou plusieurs radicaux R1 est de préférence du tetrahydrofurane ou du dioxane. Parmi les acides utilisables lors de l'étape c), on peut notamment citer l'acide perchlorhydrique. 30 Parmi les sels de mercure utilisables lors de l'étape c), on peut notamment citer l'acétate de mercure, et le dichlorure de mercure. Lors de l'étape c), le nombre de radicaux RI substituant le cycle pentadiényle des composés de formule (I-a) ou (I-b), c'est-à-dire la valeur de n, peut être choisie en ajustant le nombre d'équivalents de sel de mercure et d'alkyle 35 lithié. B10038FR 14 Ce procédé est simple, reproductible et peu coûteux à mettre en oeuvre et conduit à l'obtention des complexes de formule (I-a) ou (I-b) avec un rendement de l'ordre de 65 à 95 %. Entre chacune des étapes de synthèse, les composés intermédiaires sont de 5 préférence purifiés par toute technique appropriée et connue de l'homme du métier, par exemple par passage sur une colonne de chromatographie. Comme on l'a vu précédemment les complexes de formule (I-a) et -I-b) sont de très bons semi-conducteurs et peuvent ainsi être utilisés à titre de donneur d'électron pour la préparation d'une hétérojonction d'une cellule de conversion io photovoltaïque. L'invention a donc également pour objet une cellule de conversion photovoltaïque comprenant au moins un support, une électrode positive, une couche active (hétérojonction) comprenant au moins un donneur d'électrons et au moins un accepteur d'électrons, et une électrode négative, ladite cellule étant 15 caractérisée en ce que le donneur d'électrons est choisi parmi les composés de formule (I-a) et (I-b) tels que définis ci-dessus. L'accepteur d'électrons est de préférence choisi parmi les dérivés de fullerène (C60, C70) tels que le [6,6]-phényl-C61-butyrate de méthyle (PCBM), les nanotubes de carbone, les dérivés du pérylène et les dérivés du 20 tetracyanoquinodiméthane (TCNQ). Selon une forme de réalisation préférée, le rapport massique composé de formule (I-a) ou (I-b)/accepteur d'électrons varie de 2/1 à 1/4. Selon l'invention, le substrat est de préférence un substrat transparent en un matériau qui peut être souple ou rigide, par exemple du verre, et sur lequel se 25 trouve déposée une électrode positive, constituée d'oxyde de métaux par exemple d'oxyde d'indium étain (ITO selon la dénomination anglophone «Indium Tin Oxide »). L'électrode négative est de préférence une électrode d'aluminium. Selon une forme de réalisation préférée de l'invention, une couche tampon 30 est intercalée entre la couche active et l'électrode positive afin d'améliorer l'interface entre ces deux couches. Une telle couche tampon peut notamment être constituée d'une couche d'un mélange de deux polymères : le poly(3,4-éthylènedioxythiophène) (PEDOT) et le poly(styrène sulfonate) de sodium (PSS) : couche PEDOT :PSS. B10038FR 15 De manière également préférée, une couche tampon est également intercalée entre la couche active et l'électrode négative afin d'améliorer là également l'interface entre ces deux couches. Une telle couche tampon peut notamment être constituée d'une couche de fluorure de lithium (LiF). La cellule photovoltaïque conforme à l'invention peut être préparée selon les techniques connues de l'homme du métier, et notamment selon un procédé consistant à déposer, sur une électrode positive préalablement recouverte d'une couche tampon, une solution d'au moins un composé de formule (I) et d'au moins un accepteur d'électrons dans un solvant approprié tel que par exemple le dichlorobenzène. Le dépôt de la couche active peut être fait par toute technique appropriée, et de préférence par enduction centrifuge (« spin-coating »). Le dépôt d'une seconde couche tampon sur la couche active puis de l'électrode négative, peut également être fait par toute technique appropriée et connue de l'homme du métier, et en particulier par dépôt en phase gazeuse. La présente invention est illustrée par les exemples de réalisation suivants, auxquels elle n'est cependant pas limitée. EXEMPLES Les matières premières suivantes ont été utilisées dans les exemples : - 2,2':5',2"-terthiophène ; 2-(carboxaldéhyde)-(5,2'-bithiophène) ; 2-iodo-(5,2'-20 bithiophène) vendus par la société TCI Chemicals ; - Méthanol ; N-iodo-succinimide ; Benzène ; Diazabicyclo[5,4,O]undec-7-ène (DBU) ; Butyl-lithium ; Hexane ; 4-méthoxy-iodobenzène ; 4-nitro-iodobenzène ; Méthyl ester de l'acide 4-iodo-benzoïque ; vendus par la société Sigma Aldrich ; - Ether de pétrole ; Dichlorométhane ; Toluène ; Ethanol ;Tetrahydrofurane (THF) ; 25 triphénylphosphine vendus par la société VWR ; - Chlorure de bis(triphénylphosphine)palladium(II) ; Triméthylsilyl-acétylène (TMSA) ; Bis(benzène)-acétylène ; tetrabromométhane ; 3,5-diméthoxy benzaldéhyde ; 3,5-diméthoxy-iodobenzène ; Ethynyl-benzène ; Tetrabromométhane vendus par la société Acros ; 30 - Iodure cuivrique (CuI) ; Biscarbonyl, cyclopentadiènyl cobalt (I), vendus par la société Strem ; - Diméthylfumarate ; Bis[4-n-butyl-benzène]acétylène vendus par la société Alfa Aezer ; B10038FR 16 - PEDOT :PSS : Poly(3,4-éthylènedioxythiophène) poly(styrènesulfonate) vendu par la société Sigma Aldrich ; - PCBM : [6,6]-phényl-C61-butyrate de méthyle vendu par la société Sigma Aldrich. EXEMPLE 1 1) Synthèse du 11,1',1",1"'-(i14-cyclobutadiène-1,2,3,4-tetrayl)tetrakis12, 2', 5', 2", 5"-terthiophènell(1115-cyclopentadiényl)-cobalt(I) 1) Première étape : Synthèse du 2-iodo-(5,2':5',2"-terthiophène) 500 mg (2,02 mmol) du produit commercial (2,2':5',2"-terthiophène) ont été dilués dans 100 ml de méthanol à 0°C. 1,1 équivalent de N-iodo-succinimide (NIS, 546 mg, 2,1 mmol) ont ensuite été ajoutés. Le mélange a été laissé sous agitation, dans l'obscurité pour 12 h. Le solvant a ensuite été évaporé sous pression réduite. Le brut de la réaction a alors été purifié par chromatographie sur colonne en utilisant comme éluant de l'éther de pétrole puis un mélange éther de pétrole/dichlorométhane (5/1 : v/v). Le produit attendu a été isolé sous forme d'une poudre jaune (285 mg ; rendement = 45%). 2) Deuxième étape : Synthèse du bis (2,2':5',2"-terthiophène)acétylène (1) (2) B10038FR 17 150 mg (0,4 mmol) de 2-iodo(5,2':5',2"-terthiophène) obtenu ci-dessus à l'étape précédente, ont été introduits dans un ballon ainsi que 9 mg de Chlorure de bis(triphénylphosphine)palladium(II) (Pd(C12)(PPh3)2) (24 µmol) et 8 mg de CuI (40 µmol). Le ballon a ensuite été purgé 3 fois (vide/argon). 50 ml de benzène distillé, 0,8 ml de DBU (7 équivalents, 2,8 mmol), 29 µl de TMSA (0,5 équivalent, 0,2 mmol) et 3 µl d'eau distillée (0,4 éq., 0,16 mmol) ont été ajoutés dans cet ordre au milieu réactionnel. Le mélange a été laissé 24 h sous agitation dans l'obscurité à température ambiante. Le solvant a ensuite été évaporé sous pression réduite, puis le brut a été purifié par passage sur une colonne chromatographique (éluant : éther de pétrole 1 L / dichlorométhane 3 L). Le produit a été isolé sous forme d'une poudre marron foncé (82 mg, rendement : 32%). Ce composé a été directement engagé dans la réaction décrite ci-dessous à la quatrième étape. 3) Troisième étape : Synthèse du (r12-diméthylfumarate), carbonyle, 115 cyclopentadiényl cobalt (I). O (1) /~ /CH3 OC"""" 'CH O OCH H3C/ O (3) 1,44g (10 mmol) de diméthylfumarate ont été dissous dans 150 ml de toluène distillé contenu dans un ballon. Le ballon a alors été purgé 3 fois avec de l'argon. Puis 1,4 ml (10mmol) de biscarbonyl, cyclopentadiènyl cobalt (I) ont été ajoutés et le mélange réactionnel a été agité au reflux du toluène sous irradiation (simple lampe halogène) pour une durée de 6 h. Le solvant a été évaporé sous pression réduite. Le brut de la réaction a ensuite été purifié par chromatographie sur colonne : (éluant éther de pétrole 3-1 Acétate d'éthyle (v/v)). Le produit a alors été isolé sous la forme d'une poudre rouge (m = 1,98 mg, rendement : 66%) : RMN 1H (400 MHz, CDC13) S 3,28 (d, J = 10,3Hz, 1 H) ; 3,61 (s, 3 H) ; 3,71 (s, 3 H) ; 3,86 (d, J = 10,3 Hz, 1 H) ; 4,99 (s, 5 H). RMN 13C (101 MHz, CDC13) S 37,1 ; 38,2 ; 51,4 ; 51,5 ; 87,2 ; 175,6 ; 176,2 ; 199,2. Ce spectre est en accord avec ceux de la littérature : A. Geny, et al., Ang. Chem. Int Ed., 2009, 48(10), 1810-1813. B10038FR 18 4) Quatrième étape : Synthèse du F1,1',1",1"'-('n4-cyclobutadiène-1,2,3,4-tetrayl)tetrakis[2, 2', 5', 2", 5"-terthiophènel](ii5-cyclopentadiényl)-coballa) Dans un tube scellé, 42 mg (2 éq., 82 µmol) de bis-(2,2':5',2"-terthiophène)acétylène obtenu ci-dessus à la deuxième étape et 18 mg de (('q2- diméthylfumarate)carbonyle, 115-cyclopentadiényl)-cobalt (I) (1,5 équivalent, 61 µmol) ont été dilués dans 1 ml d'éthanol et 14 ml de THF. Le milieu réactionnel a été chauffé à 150°C au micro-onde (90 watts régime stationnaire) pendant 45 min. Les solvants ont ensuite été évaporés sous pression réduite, puis le brut a été filtré avec de l'éthanol (25 ml). Le gâteau résultant a été filtré avec du io dichlorométhane, pour donner le produit attendu sous forme d'une poudre noir (25 mg, rendement : 45%). RMN 1H (400 MHz, CDC13) S 7,23 (d, J = 5,1 ; 4H) ; 7,19 (d, J = 3,6 ; 8H) ; 7,10 (dd, J = 3,7 ; 8,9 ; 8H) ; 7,05 - 7,00 (m, 8H) ; 4,86 (s, 5H). RMN 13C (101 MHz, CDC13) S 137,30 ; 137,04 ; 136,74 ; 136,33 ; 136,26 ; 15 128,11 ; 128,08 ; 124,64 ; 124,60 ; 124,33 ; 124,11 ; 123,83 ; 84,02 ; 69,68. Le spectre d'absorption du composé (1) a été mesuré avec un spectrophotomètre UV-Visible vendu par la société Perkin Elmer sous la référence Lambda 650, en solution à 0,1 mg/ml (85 µmol/L) dans le dichlorométhane. Il est reporté sur la figure 1 annexée sur laquelle l'absorbance en unités arbitraires est 20 fonction de la longueur d'ondes en nm (X,ma. = 399 nm ; s = 9,3.104 cm l.L.mof1 ; Egap = 1,9eV). EXEMPLE 2 Synthèse du I1,1',1",1"'-(114-cyclobutadiène-tetrakis 1,2,3,4-42, 5, 2', 5', 2" terthiophène-5"-carbaldéhyde])]-(1115-cyclopentadiényl)-cobalt(I) 25 B10038FR 19 Le 2-bromo-(2,2':5',2"-terthiophène-5"-carbaldéhyde) de formule suivante était commercialement disponible chez TCI Chemicals : 2) Première étape : Synthèse du bis (2,2':5',2"-terthiophène-5"-5 carbaldéhyde)acétylène (5) 120 mg (0,34 mmol) de 2-bromo-(2,2':5',2"-terthiophène-5"-carbaldéhyde) (4) (TCI Chemicals), 10 mg de chlorure de bis(triphénylphosphine)palladium(II) (Pd(C12)(PPh3)2) (30 µmol) et 8 mg de CuI (40 µmol) ont été introduits dans un 10 ballon. Le ballon a ensuite été purgé 3 fois (vide/argon). 50 ml de benzène distillé, 0,75 ml de DBU (7 équivalents, 2,4 mmol), 23 µl de TMSA (0,5 équivalent, 0,16 mmol) et 3 µl d'eau distillée (0,4) ont ensuite été ajoutés, dans cet ordre, au milieu réactionnel. Le mélange a été laissé 24 h sous agitation dans l'obscurité à température ambiante. Le solvant a ensuite été évaporé sous pression réduite, puis 15 le brut a été purifié par passage sur une colonne chromatographique (éluant : dichlorométhane 5 L). Le produit attendu a été isolé sous forme d'une poudre marron foncé (36 mg, rendement : 39%). Ce composé a été directement engagé dans la réaction décrite ci-dessous. 3) Deuxième étape : Synthèse du [1,1', 1",1'411 4-cyclobutadiène-tetrakis 20 1,2,3,4-42, 5, 2', 5', 2"-terthiophène-5"-carbaldéhydel)1-(r15-cyclopentadiényl)-cobalt(I) Dans un tube scellé, 36 mg (2 éq., 62 µmol) de bis (2,2':5',2"-terthiophène-5"-carbaldéhyde)acétylène obtenu ci-dessus à la première étape et 14 mg de (012-diméthylfumarate)carbonyle, 115-cyclopentadiényl)-cobalt (I) (1,5 équivalent, 25 45 µmol) ont été dilués dans 1 ml d'éthanol et 14 ml de THF. Le milieu réactionnel a été chauffé à 150°C au micro-onde (90 watts régime stationnaire) pendant 45 min. Les solvants ont ensuite été évaporés sous pression réduite, puis le brut a été filtré avec de l'éthanol (25 ml). Le gâteau résultant a été filtré avec du dichlorométhane, pour donner le produit attendu sous forme d'une poudre noire 30 (10 mg, rendement : 26%). (4) B10038FR 20 RMN 1H (400 MHz, CDC13) S 9,06 (s, 4H) 7,36 (d, J = 5,8 ; 4H) ; 7,29 (d, J = 3,5 ; 8H) ; 7,15 (dd, J = 3,5 ; 8,6 ; 8H) ; 7,09 - 7,00 (m, 8H) ; 4,91 (s, 5H). RMN13C (101 MHz, CDC13) S 187,90 ; 148,11 ; 139,01 ; 137,21 ; 137,00 ; 136,87 ; 129,38 ; 128,98 ; 126,66 ; 126,49 ; 125,92 ; 125,61 ; 124,73 ; 86,86 ; 5 70,00. EXEMPLE 3 Synthèse du 11,1',1",1"'-(114-cyclobutadiène-tetrakis 1,2,3,4- 12, 5, 2', 5', 2"-terthiophène-5"-bromol)1-(1115-cyclopentadiényl)-cobalt(I) Br Br Br 10 1) Première étape Synthèse du 2 iodo, 5"-bromo (5,2':5',2"-terthiophène) (composé n° 5) : 100 mg (0,27 mmol) de 2-iodo-(5,2':5',2"-terthiophène) (1) obtenu ci-dessus à la première étape de l'exemple 1 ont été dilués dans 100 ml de méthanol à 0°C. 15 2 équivalents de N-bromo-succinimide (NBS, 95 mg, 0,53 mmol) ont ensuite été ajoutés. Le mélange a été laissé sous agitation, dans l'obscurité pour 12 h. Le solvant a ensuite été évaporé sous pression réduite. Le brut de la réaction a alors été purifié par chromatographie sur colonne en utilisant comme éluant de l'éther de pétrole puis un mélange éther de pétrole/dichlorométhane (5/1 : v/v). Le produit 20 attendu a été isolé sous forme d'une poudre jaune (115 mg ; rendement = 95%). (5) B10038FR 21 2) Deuxième étape : Synthèse du bis-(2,2':5',2"-terthiophène-5"-bromo)acétylène (composé 6) (6) 115 mg (0,25 mmol) de 2-iodo, 5"-bromo (5,2':5',2"-terthiophène) (5) obtenu ci-dessus à l'étape précédente, ainsi que 10 mg de chlorure de bis(triphénylphosphine)palladium(II) (Pd(C12)(PPh3)2) (30 µmol) et 8 mg de CuI (40 µmol) ont été introduits dans un ballon. Le ballon a ensuite été purgé 3 fois (vide/argon). 50 ml de benzène distillé, 0,36 ml de DBU (7 équivalents, 1,75 mmol), 15 pI de TMSA (0,5 équivalent, 0,13 mmol) et 3 pI d'eau distillée (0,4 éq) ont été ajoutés dans cet ordre au milieu réactionnel. Le mélange a été laissé 24 h sous agitation dans l'obscurité à température ambiante. Le solvant a ensuite été évaporé sous pression réduite, puis le brut a été purifié par passage sur une colonne chromatographique (éluant : dichlorométhane 5 L). Le produit a été isolé sous forme d'une poudre marron foncé (44 mg, rendement : 49%). Ce composé a été directement engagé dans la réaction suivante. 3) Troisième étape : Synthèse du F 1,1',1 ",1 "'-(>14-cyclobutadiène-tetrakis 1,2,3,4-42, 5, 2', 5', 2"-terthiophène-5"-bromol)l-(rl5-cyclopentadiényl)-cobalt(I) Dans un tube scellé, 44 mg (2 éq., 0,06 µmol) de bis-(2,2':5',2"-terthiophène-5"-bromo)acétylène (6) obtenu ci-dessus à la deuxième étape et 15 mg du composé (3) obtenu ci-dessus à l'étape 3) de l'exemple 1 (1,5 équivalent, 0,04 µmol) ont été dilués dans 1 ml d'éthanol et 14 ml de THF. Le milieu réactionnel a été chauffé à 150°C au micro-onde (90 watts régime stationnaire) pendant 45 min. Les solvants ont ensuite été évaporés sous pression réduite, puis le brut a été filtré avec de l'éthanol (25 ml). Le gâteau résultant a été filtré avec du dichlorométhane, pour donner le produit attendu sous forme d'une poudre noire (30 mg, rendement : 32%). RMN 1H (400 MHz, CDC13) S 7,26 (d, J = 3,6 ; 8H) ; 7,16 (dd, J = 3,5 ; 8,4 ; 8H) ; 7,23 - 6,99 (m, 8H) ; 4,85 (s, 5H). RMN13C (101 MHz, CDC13) S 132,77 ; 131,86 ; 131,12 ; 130,58 ; 130,07 ; 30 126,36 ; 126,08 ; 125,08 ; 124,38 ; 123,91 ; 123,67 ; 123,19 ; 85,31 ; 68,40. B10038FR 22 EXEMPLE 4 Synthèse du 11,1 ',1 ",1"'-014-1,3-cvclobutadiène-1,2,3,4-tetrayl)tetrakis [benzène] 1(1115-cyclopentadiényl)-coballa) Dans un tube scellé, 45 mg de diphényl-acétylène (2 équivalents, 250 µmol) et 49 mg du composé (3) tel que préparé ci-dessus à l'étape 3) de l'exemple 1 ont été dilués dans 1 ml d'éthanol et 14 ml de THF. Le milieu réactionnel a été chauffé à 150°C au micro-onde (90 watts, régime stationnaire) pendant 45 min. Les solvants ont ensuite été évaporés sous pression réduite, puis le brut a été filtré avec de l'éthanol (25 ml). Le gâteau résultant a été filtré avec du dichlorométhane. Le filtrat de cette deuxième filtration a été concentré sous pression réduite pour donner une poudre jaune du produit attendu (60 mg, rendement 99 %). RMN 1H (400 MHz, CDC13) S 4,65 (s, 5 H) ; 7,20-7,26 (m, 12 H) ; 7,46-7,48 (m, 8 H). RMN 13C (101 MHz, CDC13) S 75,0 (4C) ; 83,3 (5C) ; 126,3 (4C) ; 128,0 (8C) ; 129,0 (8C) ; 136,6 (4C). Ces spectres sont en accord avec ceux précédents dans la littérature : A. Geny et al., Ang. Chem. Int Ed., 2009, 48(10), 1810-1813. EXEMPLE 5 Synthèse du 11,1',1",1"'-(1114-1,3-cvclobutadiène-1,2,3,4-tetrayl)tetrakisI 4-n-20 butyl-benzènel l (X15-cyclopentadiényl)-cobalt(I) C4H9 C4H9 B10038FR 23 Le protocole général de complexation/cyclisation [2+2] mis en oeuvre ci-dessus à l'exemple 4 a été ici appliqué sur 250 mg (0,98 mmol) de bis[4-n-butylbenzène]acétylène et 185 mg (0,62 mmol) composé (3) tel que préparé ci-dessus à l'étape 3) de l'exemple 1, pour donner le produit attendu sous forme d'une poudre jaune (330 mg, rendement = 95%). RMN 1H (400 MHz, CDC13) S 7,37 (d, J = 8,0 Hz, 8H) ; 7,02 (d, J = 8,0 Hz, 8H) ; 4,61 (s, 5H) ; 2,58 (dd, J = 8,0 Hz, 8H) ; 1,65 (dt, J = 15,4 ; 7,6 Hz, 8H) ; 1,46 - 1,36 (m, 12H) ; 0,97 (t, J= 7,3 Hz, 2H). RMN 13C (101 MHz, CDC13) S 140,63 ; 133,86 ; 128,72 ; 127,83 ; 83,00 ; 10 74,79 ; 35,60 ; 33,35 ; 22,58 ; 14,03. EXEMPLE 6 Synthèse du 1 1,1',1 ",1"'-(i14-1,3-cyclobutadiène-1,2,3,4-tetrayl)tetrakis 13,5 diméthoxy-benzènel l (1115-cyclopentadiényl)-cobalt(I) OMe . MeO OMe MeO 15 1) Première étape : Synthèse du 1-(2,2-dibromo-vinyl)-3,5-diméthoxybenzène (7) MeO 2,9 g (9 mmol) de tetrabromométhane ont été solubilisés avec 20 ml de dichlorométhane distillé dans un premier ballon purgé trois fois vide/argon. 4,39 g 20 de triphénylphosphine ont été solubilisés avec 20 ml de dichlorométhane distillé dans un deuxième ballon purgé trois fois vide argon. La solution de tetrabromométhane a alors été ajoutée goutte-à-goutte à o°c à la solution B (7) B10038FR 24 triphénylphosphine. Le mélange résultant, s'est coloré en orange vif, est a été laissé sous agitation pendant 15 min. 1,5 g (9 mmol) de 3,5-diméthoxybenzaldéhyde ont été solubilisés avec 20 ml dichlorométhane distillé dans un ballon purgé trois fois vide/argon. Cette solution a alors été ajoutée à la précédente, puis le mélange a ainsi été laissé sous agitation pour 2 heures à température ambiante. Le milieu réactionnel a ensuite été agité avec de l'eau puis extrait trois fois avec 50 ml de dichlorométhane. La phase organique a alors été séchée sur sulfate de sodium puis le solvant a été évaporé sous pression réduite. Le brut de la réaction a ensuite été purifié par chromatographie sur io colonne en utilisant comme éluant un mélange éther de pétrole / dichlorométhane 7/3, v/v). Le produit a alors été isolé sous la forme d'un solide transparent (m = 2,02 g, rendement 70%). RMN 1H (400 MHz, CD3CN) S 7,42 (s, 1H) ; 6,69 (dd, J = 2,3 ; 0,5 Hz, 2H) ; 6,45 (t, J = 2,3 Hz, 1H) ; 3,80 (s, 6H). Ce spectre est en accord avec ceux 15 précédents publiés par W.H. Moser et al., J. Org. Chem., 2006, 71(17), 6542-6546. 1) Deuxième étape : Synthèse du 1-éthynyl-3,5-diméthoxy-benzène (8) MeO =CH MeO (8) 2,02 g (6,3mmol) de composé (7) obtenu ci-dessus à l'étape précédente ont été déposés dans un ballon puis purgé trois fois vide/argon. Le solide a alors été 20 solubilisé dans du THF et refroidi à -78°C. On a ensuite ajouté 19,6 ml d'une solution de butyl-lithium à 1,4 M dans l'hexane. Le mélange a été laissé sous agitation à -78°C pendant 1 heure puis à -40°C pendant 2 heures. Le mélange a ensuite été ramené à température ambiante, l'excès de butyl-lithium a été neutralisé avec 5 ml de méthanol, puis le milieu réactionnel a été agité avec de l'eau et extrait 25 trois fois avec 50 ml de dichlorométhane. La phase organique a alors été séchée sur sulfate de sodium puis le solvant a été évaporé sous pression réduite. On a obtenu le produit attendu sous la forme d'une poudre jaune (m = 1,07 g, rendement = 99 %). RMN 1H (400 MHz, CDC13) S 6,65 (s, 2H) ; 6,47 (s, 1H) ; 3,78 (s, 6H) ; 30 3,04 (s, 1H). Ce spectre est en accord avec celui donné par J. Kalisiak, et al., Org. Lett., 2008, 10(15), 3171-3174. B10038FR 25 3) Troisième étape : Synthèse du bis(3,5-diméthoxy-benzène)acétylène (9) MeO OMe MeO OMe (9) 810 mg (5 mmol) du composé (8) obtenu ci-dessus à l'étape précédente, 1,09 mg (5 mmol) de 3,5-diméthoxy-iodobenzène, 10 mg (50 µmol) de iodure cuivrique et 35 mg (50 µmol) de chlorure de bis(triphénylphosphine)palladium(II) ont été ajoutés dans un ballon. Le ballon a alors été purgé 3 fois avec de l'argon. 40 ml de triéthylamine distillée ont alors été ajoutés et le mélange a ensuite été agité pendant 24 heures. Le milieu réactionnel a alors été dilué avec 60 ml d'une solution d'acide chlorhydrique 6 M puis extrait trois fois avec 50 ml de io dichlorométhane. La phase organique a été lavée avec 100 ml de solution de soude 1M, puis séchée sur sulfate de sodium et le solvant a été évaporé sous pression réduite. Le brut de la réaction a ensuite été purifié par chromatographie sur colonne en utilisant comme éluant un mélange éther de pétrole/dichlorométhane : 1/1, v/v). Le produit attendu a alors été isolé sous la forme d'une poudre jaune (m = 0,99 g, 15 rendement = 66 %). RMN 1H (400 MHz, CDC13) S 6,70 (d, J = 2,3 Hz, 4H) ; 6,47 (t, J = 2.3 Hz, 2H) ; 3,81 (s, 12H). Ce spectre était en accord avec ceux précédemment obtenus par Y.T. Wu et al., Angew. Chem. Int. Ed., 2008, 47(51), 9891-9894. 4) Quatrième étape : Synthèse du [1,1',1",1"'-(rI4-1,3-cyclobutadiène-1,2,3,4-20 tetrayl)tetrakis[3,5 diméthoxy-benzène]](ii5-cyclopentadiényl)-coballa) Le protocole général de complexation/cyclisation [2+2] mis en oeuvre ci-dessus à l'exemple 4 a été appliqué ici sur 75 mg (0,25 mmol) du composé (9) obtenu ci-dessus à l'étape précédente et 56,3 mg (1,5 équivalent, 0,19 mmol) de composé (3) tel que préparé ci-dessus à l'étape 3) de l'exemple 1, pour donner le 25 produit attendu sous forme d'une poudre jaune (90 mg, rendement 99 %). RMN 1H (400 MHz, CDC13) S 6,71 (d, J = 2,2 Hz, 8H) ; 6,35 (t, J = 2,2 Hz, 4H) ; 4,67 (s, 5H) ; 3,68 (s, 12H). RMN 13C (101 MHz, CDC13) S 160,14 ; 138,19 ; 107,09 ; 99,20 ; 83,28 ; 75,06 ; 55,25. B10038FR 26 EXEMPLE 7 Synthèse du 11,1'-1(1,2,3,4-ii)-2,4-bis(4-méthoxybenzène)-1,3-cyclobutadièn-1,3-diyll bis Iphényll ~ (u 5-2,4-cyclopentadièn-1-yl)-coballa) 1) Première étape : Synthèse du 1-méthoxy-4-phényléthynyl-benzène (10) MeO (10) 112 mg (1,1 mmol) d'éthynyl-benzène, 259 mg (1,1 mmol) de 4-méthoxyiodobenzène, 2 mg (10 µmol) de iodure cuivrique et 8 mg (10 µmol) de chlorure de bis(triphénylphosphine)palladium(II) ont été ajoutés dans un ballon. Le ballon a alors été purgé 3 fois avec de l'argon. 20 ml de triéthylamine distillée ont été ajoutés et le mélange a alors été agité pendant 24 heures. Le milieu réactionnel a alors été dilué avec 20 ml d'une solution d'acide chlorhydrique 6 M puis extrait trois fois avec 20 ml de dichlorométhane. La phase organique a été lavée avec 40 ml d'une solution de soude 1M, puis séchée sur sulfate de sodium et le solvant a été évaporé sous pression réduite. Le brut de la réaction a ensuite été purifié par chromatographie sur colonne en utilisant comme éluant un mélange éther de pétrole dichlorométhane (7/3 ; v/v). Le produit attendu a alors été isolé sous la forme d'une poudre jaune (m = 201 mg, rendement = 97 %). RMN 1H (400 MHz, CDC13) S 7,51 (d, J= 7,8Hz, 2H) ; 7,47 (d, J= 8,9 Hz, 2H) ; 7,33 (m, 3H) ; 6,88 (d, J = 8,9 Hz, 2H) ; 3,83 (s, 3H). Ce spectre était en accord avec celui obtenu par B. H. Lipshutz et al., Organic Letters, 2008, 10(17), 3793-3796. B10038FR 27 2) Deuxième étape : Synthèse du [1,1'-[(1,2,3,4-ii)-2,4-bis(4- méthoxybenzène)-1,3-cyclobutadièn-1,3-diyl]bis[phényl]](ii 5-2,4-cyclopentadièn-1-yl)-coballa) Le protocole général de complexationlcyclisation [2+2] mis en oeuvre ci-dessus à l'exemple 4 a été ici appliqué sur 21 mg (0,1 mmol) composé (10) obtenu ci-dessus à l'étape précédente et 23 mg (1,5 équivalent, 75µmol) de composé (3) tel que préparé ci-dessus à l'étape 3) de l'exemple 1, pour donner le produit attendu sous forme d'une poudre jaune (27 mg, rendement 99 %). RMN 1H (400 MHz, C6D6) S 7,78 (d, J = 6,2 Hz, 4H) ; 7,67 (d, J = 8.2 Hz, 10 4H), 7.19 (m, 6H), 6.79 (d, J= 8.7 Hz, 4H), 4.68 (s, 5H), 3.41 (s, 6H). RMN 13C (101 MHz, CDC13) S 157,99 ; 136,91 ; 130,13 ; 129,98 ; 128,75 ; 128,60 ; 127,88 ; 125,95 ; 113,48 ; 82,98 ; 55,20 ; 29,70. EXEMPLE 8 Synthèse du 11,1'-1(1,2,3,4-i)-2,4-bis(4-nitrobenzène)-1,3-cyclobutadièn-1,3- 15 diyl]bisIphényl1 1 (n5-2,4-cyclopentadièn-l-yl)-coballa) 1) Première étape : Synthèse du 1-nitro-4-phényléthynyl-benzène (11) 112 mg (1,1 mmol) d'éthynyl-benzène, 274 mg (1,1 mmol) de 4-nitro- 20 iodobenzène, 2 mg (10 µmol) de iodure cuivrique et 8 mg (10 µmol) de chlorure de bis(triphénylphosphine)palladium(II) ont été ajoutés dans un ballon. Le ballon a alors été purgé 3 fois avec de l'argon. 20 ml de triéthylamine distillée ont été ajoutés et le mélange a alors été agité pendant 24 heures. Le milieu réactionnel a alors été dilué avec 20 ml d'une solution d'acide chlorhydrique 6M puis extrait 25 trois fois avec 20 ml de dichlorométhane. La phase organique a été lavée avec 40 ml d'une solution de soude 1M, puis séchée sur sulfate de sodium et le solvant a NO2 02N B10038FR 28 été évaporé sous pression réduite. Le brut de la réaction a ensuite été purifié par chromatographie sur colonne en utilisant comme éluant un mélange éther de pétrole/dichlorométhane (8/2 ; v/v). Le produit (11) attendu a alors été isolé sous la forme d'une poudre jaune (m = 217 mg, rendement = 88 %). RMN 1H (400 MHz, CDC13) S 8,25 (d, J= 9,0 Hz, 2H) ; 7,70 (d, J= 9,0 Hz, 2H) ; 7,62 - 7,56 (m, 2H), 7,45 - 7,40 (m, 3H). Ce spectre était en accord avec celui précédemment obtenu par T. Mino et al., J. Org. Chem., 2006, 71(25), 9499-9502. 2) Deuxième étape : Synthèse du [1,1'-[(1,2,3,4-ii)-2,4-bis(4-nitrobenzène)-10 1,3-cyclobutadièn-1,3-diyl]bis[phényl] 1(1 5-2,4-cyclopentadièn-1-yl)-cobalt(I) Le protocole général de complexation/cyclisation [2+2], a été ici appliqué sur 23 mg (0.lmmol) du composé (11) obtenu ci-dessus à l'étape précédente et 23 mg du composé (3) (1,5 équivalent, 75µmol) obtenu à l'issue de l'étape 3) de l'exemple 1. Le produit brut a ensuite été purifié par chromatographie en utilisant 15 comme éluant un mélange éther de pétrole/dichlorométhane (1/1, v/v). Le produit attendu a alors été isolé sous la forme d'une poudre rouge (m = 27 mg, rendement = 94 %). RMN 1H (400 MHz, CDC13) S 8,05 (d, J= 9,0 Hz, 4H) ; 7,53 (d, J= 8,1 Hz, 4H) ; 7,48 (d, J= 9,0 Hz, 4H) ; 7,45 - 7,36 (m, 6H) ; 4,72 (s, 5H). 20 RMN 13C (101 MHz, CDC13) S 145,56 ; 145,21 ; 134,10 ; 129,62 ; 128,90 ; 128,40 ; 127,97 ; 127,58 ; 83,63 ; 71,86 ; 29.72. Le spectre d'absorption de ce composé a été mesuré avec un spectrophotomètre UV-Visible vendu par la société Perkin Elmer sous la référence Lambda 650, en solution à 0,1 mmol/ml dans le dichlorométhane. Il est reporté sur 25 la figure 2 annexée sur laquelle l'absorbance en unités arbitraires est fonction de la longueur d'ondes en nm (Xma. = 388 nm ; s = 4,1.104 cm l.L.mof1 ; Egap = 2,3 eV). B10038FR 29 EXEMPLE 9 Synthèse du 11,1'-1(1,2,3,4-i1)-2,4-bis(4-nitrobenzène)-1,3-cyclobutadièn-1,3-diyll bis 14-méthoxy-benzènel 1(1115-2,4-cyclopentadièn-1-yl)-coballa) MeO NO2 1) Première étape : Synthèse du 1-nitro-4-(4-méthoxy-éthynylbenzène)-benzène OMe (12) 500 mg (3,8 mmol) du composé (10) tel que préparé ci-dessus à l'étape 1) de l'exemple 7, 940 mg (3,8 mmol) de 4-nitro-iodobenzène, 8 mg (38 µmol) de iodure cuivrique et 30 mg (38 µmol) de chlorure de bis(triphénylphosphine)palladium(II) io ont été ajoutés dans un ballon. Le ballon a alors été purgé 3 fois avec de l'argon. 40 ml de triéthylamine distillée ont été ajoutés et le mélange a alors été agité pour 24 heures. Le milieu réactionnel a alors été dilué avec 60 ml d'une solution d'acide chlorhydrique 6M puis extrait trois fois avec 50 ml de dichlorométhane. La phase organique a été lavée avec 100 ml d'une solution de soude 1M, puis séchée sur 15 sulfate de sodium et le solvant a été évaporé sous pression réduite. Le produit attendu a été obtenu sous forme d'une poudre jaune (m = 98 mg, rendement = 99 %). RMN 1H (400 MHz, CDC13) S 8,18 (d, J= 9,0 Hz, 2H) ; 7,61 (d, J= 9,0 Hz, 2H) ; 7,49 (d, J= 8,9 Hz, 2H) ; 6,90 (d, J= 8,9 Hz, 2H) ; 3,83 (s, 3H). 20 RMN 13C (101 MHz, CDC13) S 160,44 ; 146,67 ; 133,44 ; 131,97 ; 130,68 ; 123,60 ; 114,22 ; 114,12 ; 95,17 ; 86,66 ; 55,36. Ce spectre est en accord celui précédemment obtenu par Y. Nishihara et al., Tet. Lett., 2009, 50(32), 4643-4646. B10038FR 30 2) Deuxième étape : Synthèse du [1,1'-[(1,2,3,4-ii)-2,4-bis(4-nitrobenzène)-1,3-cyclobutadièn-1,3-diyl]bis [4-méthoxy-benzène]](ii 5-2,4-cyclopentadièn-1-yl)-cobalt(I) Le protocole général de complexation/cyclisation [2+2], a été ici appliqué sur 63 mg (0,25 mmol) du composé (12) obtenu ci-dessus à l'étape précédente et 56 mg du composé (3) tel qu'obtenu ci-dessus à l'étape 3) de l'exemple 1 (1,5 équivalent, 190 µmol). Le produit brut a ensuite été purifié par chromatographie en utilisation comme éluant un mélange éther de pétrole/dichlorométane (1/1 ; v/v). Le produit attendu a alors été isolé sous la forme d'une poudre rouge (m = 74mg, io rendement = 95 %). RMN 1H (400 MHz, CDC13) S 8,03 (d, J = 8,5 Hz, 4H) ; 7,47 (dd, J = 8,4, 6,4 Hz, 8H) ; 6,92 (d, J= 8,5 Hz, 4H) ; 4,68 (s, 5H) ; 3,90 (s, 6H). RMN 13C (101 MHz, CDC13) S 159,01 ; 145,77 ; 145,42 ; 130,95 ; 127,65 ; 125,74 ; 123,49, 114,07 ; 83,39 ; 77,21 ; 72,11 ; 55,35. 15 Le spectre d'absorption de ce composé a été mesuré avec un spectrophotomètre UV-Visible vendu par la société Perkin Elmer sous la référence Lambda 650, en solution à 0,1 mmol/ml dans le dichlorométhane. Il est reporté sur la figure 3 annexée sur laquelle l'absorbance en unités arbitraires est fonction de la longueur d'ondes en nm (Xma. = 396 nm ; s = 3,4.104 cm l.L.mof1 ; Egap = 2,1 20 eV). EXEMPLE 10 Synthèse du 11,1'-1(1,2,3,4-n)-2,4-bis(4-bromobenzène)-1,3-cyclobutadièn-1,3-diyll bis 14-méthoxy-benzènel 1(u5-2,4-cyclopentadièn-l-yl)-coballa) 25 1) Première étape : Synthèse du 1-méthoxy-4-(4-bromo-éthynylbenzène)-benzène MeO (13) B10038FR 31 200 mg (1,1 mmol) du composé (10) tel que préparé ci-dessus à l'étape 1) de l'exemple 7, 259 mg (1,1 mmol) de 4-méthoxy-iodobenzène, 2 mg (10 µmol) de iodure cuivrique et 8 mg (10 µmol) de chlorure de bis(triphénylphosphine)palladium(II) ont été ajoutés dans un ballon. Le ballon a alors été purgé 3 fois avec de l'argon. 20 ml de triéthylamine distillée ont été ajoutés et le mélange a alors été agité pendant 24 h. Le milieu réactionnel a alors été dilué avec 20 ml d'une solution d'acide chlorhydrique 6M puis extrait trois fois avec 20 ml de dichlorométhane. La phase organique a été lavée avec 40 ml d'une solution de soude 1M, puis séchée sur sulfate de sodium et le solvant a été évaporé sous pression réduite. Le produit brut de la réaction a ensuite été purifié par chromatographie sur colonne en utilisant comme éluant un mélange éther de pétrole/dichlorométhane (1/1 ; v/v). Le produit attendu a alors été isolé sous la forme d'une poudre jaune (m = 287 mg, rendement = 99 %). RMN 1H (400 MHz, CD3CN) S 7,50 - 7,42 (d+d J = 8,9, 8,4 Hz, 4H) ; 7,36 (d, J = 8,4 Hz, 2H) ; 6,88 (d, J = Hz, 2H) ; 3,83 (s, 3H). Ce spectre est en accord celui précédemment obtenu par G.W. Kabalka, et al., Tet. Lett., 2006, 47(7), 1133-1136. EXEMPLE 11 Synthèse du 11,1',1 ",1"'-(rq4-1,3-cyclobutadiène-1,2,3,4-tetrayl)tetrakis 14- benzoate de méthyle('i5-cyclopentadiényl)-cobalt(I) MeOOC COOMe MeOOC COOMe 1) Première étape : Synthèse du diméthyl 4,4'-éthyne-1,2-diyldibenzoate COOMe (14) 1 g (3,8 mmol) de méthyl ester de l'acide 4-iodo-benzoïque, 72 mg (0,39 mmol) de iodure cuivrique et 154 mg (0,22 mmol) de chlorure de bis(triphénylphosphine)palladium(II) ont été ajoutés dans un ballon. Le ballon a alors été purgé 3 fois avec de l'argon. 80 ml de benzène distillé, 4 g (26,6 mmol) de MeOOC B10038FR 32 1,8-diazabicyclo[5.4.0]undec-7-ène, 0,2 g (1,9 mmol) de triméthyl-silyl-acétylène et 22 µl (1,5 mmol) d'eau ont été ajoutés et le mélange a alors été agité pendant 24 heures dans l'obscurité. Le milieu réactionnel a alors été dilué avec 20 ml d'une solution d'acide chlorhydrique 6M puis extrait trois fois avec 20 ml de dichlorométhane. La phase organique a été lavée avec 40 ml d'une solution de soude 1M, puis séchée sur sulfate de sodium et le solvant a été évaporé sous pression réduite. Le produit brut de la réaction a ensuite été purifié par chromatographie sur colonne en utilisant comme éluant un mélange éther de pétrole/acétate d'éthyle (3/1 ; v/v). Le produit attendu a alors été isolé sous la forme io d'une poudre blanche (m = 394 mg, rendement = 72 %). RMN 1H (400 MHz, CDC13) S 7,97 (d, J= 8,5 Hz, 1H) ; 7,53 (d, J= 8,5 Hz, 1H) ; 3,86 (s, 2H). Ce spectre était en accord avec celui obtenu précédemment par Y.T. Wu et al., Angew. Chem. Int., Ed. 2008, 47(51), 9891-9894. 15 2) Deuxième étape : Synthèse du [1,1',1",1"'-(r14-1,3-cyclobutadiène-1,2,3,4-tetrayl)tetrakis [4-benzoate de méthyl] ] (>15 -cyclopentadiényl)-cobalt(I) Le protocole général de complexation/cyclisation [2+2], a été ici appliqué sur 100 mg (0,34 mmol) du composé (14) obtenu ci-dessus à l'étape précédente et 76 mg du composé (3) obtenu ci-dessus à l'étape 3) de l'exemple 1 (1,5 équivalent, 20 0,25 mmol), pour donner le produit attendu sous forme d'une poudre jaune (96 mg, rendement 80 %). RMN 1H (400 MHz, CDC13) S 7,90 (d, J = 8,5 Hz, 8H) ; 7,46 (d, J = 8,5 Hz, 8H) ; 4,65 (s, 5H) ; 3,93 (s, 12H). RMN 13C (101 MHz, CDC13) S 167,00 ; 141,20 ; 129,63 ; 128,68 ; 128,47 ; 25 83,86 ; 77,48 ; 77,16 ; 76,84 ; 74,91 ; 52.31. B10038FR 33 EXEMPLE 12 Synthèse du 11,1',1 ",1"'-(i14-1,3-cyclobutadiène-1,2,3,4-tetrayl)tetrakis 12,2', 5 '-bithiophènel l (1115-cyclopentadiényl)-cobalt(I) 1) Première étape : Synthèse du 5-(2,2-dibromoéthényl)-2,2'-bithiophène B (15) 3,4 g (10,2 mmol) de tetrabromométhane ont été solubilisés avec 20 ml de dichlorométhane distillé dans un premier ballon purgé avec de l'argon. 5,4 g (20,4 mmol) de triphénylphosphine ont été solubilisés avec 20 ml de io dichlorométhane distillé dans un deuxième ballon purgé trois fois avec de l'argon argon. La solution de tetrabromométhane a été ajoutée goutte-à-goutte à o°c à la solution de triphénylphosphine. Le mélange résultant, s'est coloré en orange vif, est a été laissé sous agitation pendant 15 min. Parallèlement 1 g (5,1 mmol) de 2-(carboxaldéhyde)-(5,2'-bithiophène) a été 15 solubilisé avec 20 ml dichlorométhane distillé dans un ballon purgé trois fois avec de l'argon. Cette solution a alors été ajoutée au mélange de la solution de tetrabromométhane et de la solution de triphénylphosphine, puis le mélange résultant a ainsi été laissé sous agitation pendant 2 heures à température ambiante. Le milieu réactionnel a ensuite été agité avec de l'eau puis extrait trois fois avec 20 50 ml de dichlorométhane. La phase organique a alors été séchée sur sulfate de sodium puis le solvant a été évaporé sous pression réduite. Le produit brut de la réaction a ensuite été purifié par chromatographie sur colonne en utilisant du B10038FR 34 dichlorométhane comme éluant. Le produit (15) attendu a alors été isolé sous la forme d'un solide jaune (m = 1,55 g, rendement = 90 %). RMN 1H : (CDC13, 400 MHz) : S 7,03 (dd, 1H) ; 7,09 (d,1 H) ; 7,13 (d,1 H) ; 7,24 (d, 1H) ; 7,27 (d, 1H). Ce spectre est en accord avec celui précédemment obtenu par T. B. Patrick et al., J. Org. Chem., 1974, 39(25), 3791-2. 2) Deuxième étape : Synthèse du 5-éthynyl-2,2'-bithiophène (16) 1,55 g (4,6 mmol) du composé (15) obtenu ci-dessus à l'étape précédente io ont été déposés dans un ballon puis purgé trois fois avec de l'argon. Le solide a alors été solubilisé dans du THF et refroidi à -78°C. On a ensuite ajouté 3,68 ml d'une solution de butyl-lithium à 2,5M dans l'hexane. Le mélange a été laissé sous agitation à -78°C pendant 1 heure puis à -40°C pendant 2 heures. Le mélange a ensuite été ramené à température ambiante, l'excès de butyl-lithium a été neutralisé 15 avec 5 ml de méthanol, puis le milieu réactionnel a été agité avec de l'eau et extrait trois fois avec 50 ml de dichlorométhane. La phase organique a alors été séchée sur sulfate de sodium puis le solvant a été évaporé sous pression réduite. Le brut de la réaction a ensuite été purifié par chromatographie sur colonne en utilisant de l'éther de pétrole comme éluant. On a obtenu le produit (16) attendu sous la forme d'un 20 solide noir (m = 624 mg, rendement = 71 %). RMN 1H : (CDC13, 400 MHz) : S 7,25 (dd J = 1,2 ; 5,1 Hz, 1H) ; 7,19 (dd, J= 1,2 ; 3,6 Hz, 1H) ; 7,18 (dd, J = 0,5 ; 3,6 Hz, 1H) ; 7,01-7,04 (m, 2H) ; 3,40 (d, J = 0,5 Hz). Ce spectre est en accord avec celui précédemment obtenu par T. B. Patrick, et al., J. Org. Chem., 1974, 39(25), 3791-2. 25 3) Troisième étape : Synthèse du bis-2-(5,2'-bithiophène)acétylène (17) 0,291 mg (1,5 mmol) du composé (16) obtenu ci-dessus à l'étape précédente, 444 mg (1,5 mmol) de 2-iodo-(5,2'-bithiophène), 3 mg (15 µmol) de iodure cuivrique et 11 mg (15 µmol) de chlorure de bis-30 (triphénylphosphine)palladium(II) ont été ajoutés dans un ballon. Le ballon a alors B10038FR 35 été purgé 3 fois avec de l'argon. 40 ml de triéthylamine distillée ont été ajoutés et le mélange a alors été agité pendant 24 heures. Le milieu réactionnel a alors été dilué avec 60 ml d'une solution d'acide chlorhydrique 6M puis extrait trois fois avec 50 ml de dichlorométhane. La phase organique a été lavée avec 100 ml d'une solution de soude 1M, puis séchée sur sulfate de sodium et le solvant a été évaporé sous pression réduite. Le brut de la réaction a ensuite été purifié par chromatographie sur colonne (éluant éther de pétrole). Le produit (17) attendu a alors été isolé sous la forme d'une poudre jaune (m = 512g, rendement = 96 %). RMN 1H (400 MHz, CDC13) S 7,25 (d, J = 5,1 Hz, 2H) ; 7,20 (d, J = 3,6 Hz, 2H) ; 7,18 (d, J= 3,8 Hz, 2H) ; 7,07 (d, J= 3,8 Hz, 2H) ; 7,20 (dd, J= 5,1 ; 3,6 Hz, 2H). Ce spectre est en accord avec celui précédemment obtenu par J. Nakayama et al., Heterocycles, 1992, 34(8), 1487-90. 4) Quatrième étape : Synthèse du [1,1',1",1"'-(rI4-1,3-cyclobutadiène-1,2,3,4-tetrayl)tetrakis[2,2', 5'-bithiophène]](ii5 -cyclopentadiényl)-cobalt(I) 15 Le protocole général de complexation/cyclisation [2+2], a été ici appliqué sur 51 mg (0,145 mmol) du composé (17) obtenu ci-dessus à l'étape précédente et 28 mg du composé (3) obtenu ci-dessus à l'étape 3) de l'exemple 1 (1,5 équivalent, 0,11 mmol), pour donner le produit attendu sous forme d'une poudre noire (53 mg, 83 %). 20 RMN 1H (400 MHz, CDC13) S 7,26 (m, 4H), 7,10 (d, J = 3,7, 4H) ; 7,05 - 7,00 (m, 8H) ; 4,85 (s, 5H). Le spectre d'absorption de ce composé a été mesuré avec un spectrophotomètre UV-Visible vendu par la société Perkin Elmer sous la référence Lambda 650, en solution à 0,24 mmol/ml dans le dichlorométhane. Il est reporté 25 sur la figure 4 annexée sur laquelle l'absorbance en unités arbitraires est fonction de la longueur d'ondes en nm (Xma. = 354 nm ; s = 5,1.104 cm l.L.mof1 ; Egap = 2,0 eV). EXEMPLE 13 Préparation de cellules de conversion photovoltaïque et études de leurs 30 propriétés Différentes cellules de conversion photovoltaïques mettant en oeuvre différents composés de formule (I) ont été préparées. Le protocole général de préparation de ces cellules a été le suivant. Une plaque de verre (25 x 23 mm) couverte d'une couche d'ITO à titre 35 d'électrode positive (10-100 S2./sq, Sigma Aldrich) a été décapée partiellement avec B10038FR 36 une solution d'acide chlorhydrique à 18% en vol et de Fe(C13), à température ambiante pendant une minute. La plaque ainsi décapée a été lavée avec un agent nettoyant à base d'agents tensioactifs anioniques et non-ioniques, d'agents stabilisants, d'alcalis et d'agents séquestrants vendu sous la dénomination commerciale Decon 90 ® par la société DECON, puis avec de l'acétone (20 min, ultrason), de l'éthanol (20 min, ultrason), et sous irradiation UV/03 pendant 30 min. Une couche de 20 nm de PEDOT:PSS a ensuite été déposée par voie humide (dépôt centrifuge, 22 µL d'une solution à 4,05 mL de PEDOT:PSS dans 4,95 ml io d'eau, puis le cas échéant recuit à 110°C pendant 30 min (voir tableau I) dans un four tubulaire sous flux d'azote). Une couche active de 80 nm a ensuite été déposée par voie humide à partir d'une solution comprenant un composé de formule (I) et du PCBM dans le 1,2-dichlorométhane pour les cellules n°4, 5 et 6 ou dans le chlorobenzène pour les cellules n°1, 2 et 3 (dépôt centrifuge, 150 s, 200 rpm, 15 solutions à différents rapports massiques composé de formule (I)/PCBM). Un recuit de 30 min à 120°C a alors éventuellement été effectué dans un four tubulaire sous flux d'azote (voir Tableau I). Puis, une couche de 0,8 nm de LiF (couche tampon) et de 80 nm d'aluminium (électrode négative) ont été déposées par évaporation, dans une enceinte à ultravide. 20 Dans cet exemple les composés de formule (I) utilisés sont le [ 1,1',1 ",1 "'-(r)4-cyclobutadiène-1,2,3,4-tetrayl)tetrakis[2,2',5',2'', 5''-terthiophène]](r)5-cyclopentadiényl)-cobalt(I) tel que préparé ci-dessus à l'exemple 1 et le [1,1'-[(1,2,3,4-ri)-2,4-bis(4-nitrobenzène)-1,3-cyclobutadièn-1,3-diyl]bis [4-méthoxybenzène]](115-2,4-cyclopentadièn-1-yl)-cobalt(I) tels que préparé ci-dessus à Les différentes cellules préparées sont détaillées dans le Tableau 1 ci-après : TABLEAU 1 Cellule Composé Ratio Concentration Vitesse de Recuit du Recuit de massique de la solution de dépôt PEDOT :PSS de la formule Composé couche active couche couche (I) (I) / PCBM (mg/ml) active active 25 l'exemple 9. s 1 Ex. 9 1/1 30 1000 rpm oui non /50s 2 Ex. 1 1/1 30 5000 m / oui non s 3 Ex. 1 1/1 30 5000 m / oui oui ' B10038FR 37 TABLEAU 1 (suite Cellule Composé Ratio Concentration Vitesse de Recuit du Recuit de massique de la solution de dépôt PEDOT :PSS de la formule Composé couche active couche couche (I) (I) / PCBM (mg/ml) active active 4 Ex. 1 1/2 25 200 rpm / oui non 150 s Ex. 1 1/4 40 200 rpm / oui non 150 s 6 Ex. 1 1/2 15 200 rpm / non non 150 s Ces différentes cellules ont ensuite été testées en conversion photovoltaïque sur une station micro-pointe, sous un éclairement AM 1,5 d'un simulateur de rayonnement solaire équipé d'une lampe Xenon de 150 W, vendu par la société Lot 5 Oriel. Les mesures ont été effectuées avec une station micropoint couplée à un sourcemètre (Keithley 2602 SourceMetre). La surface standard des électrodes était comprise entre 0,03 mm2 et 0,15 mm2 et la puissance surfacique incidente était de 75 ou 100 mW/cm2. Pour chaque cellule, une courbe courant tension (I = f(V)) a été faite dans le 10 noir et sous illumination (non représentée). Le facteur de forme (FF) a été calculé selon la formule suivante : FF = P max _ Ipm x Vpm P max abs Isc x Voc dans laquelle : Pmax = Puissance maximale mesurée 15 Pmaxabs = Puissance maximale absolue Ipm = Intensité à la puissance maximale Vpm = Tension à la puissance maximale Ise = Intensité de court circuit Voc = Tension de court circuit 20 Le rendement (ii) de chacune des cellules a été calculé selon la formule suivante : _Pmax _IpmxVpm_FFxlscxVoc Pi Pis x S Pis x S dans laquelle : B10038FR 38 Pi = Puissance incidente Pis = Puissance surfacique incidente S = Surface de l'électrode Les performances de chacune des cellules sont données dans le Tableau 2 ci-5 après : TABLEAU 2 Cellule Vos (mV) Rendement de conversion FF (%) photovoltaïque (%) 1 403 0,005 26 2 659 0,15 25 3 670 0,17 30 4 523 0,17 26 483 0,16 28 6 608 0,35 30 Les valeurs données dans le Tableau 2 ci-dessus sont tirées du cadran 4 des courbes I= f(V) (quart inférieur droit, abscisses > 0 et ordonnées B10038FR 39 Le protocole général de préparation des cellules photovoltaïques donné ci-dessus à l'exemple 13 a été utilisé, avec les spécificités suivantes : - toutes les étapes de fabrication et de test de la cellule ont été effectuées en boite à gant en atmosphère inerte (N2). - Dépôt d'une couche de 20 nm PEDOT :PSS (22 µl, dépôt d'une goutte de la solution, puis enduction centrifuge à 2000 rpm pendant 50 s, sans recuit) ; - Dépôt d'une couche active de 100 nm à partir d'une solution du composé synthétisé à l'exemple 1 (10 mg) et de PCBM (20 mg) dans le dichlorométhane, ladite solution ayant été soumise à des ultrasons pendant 20 min et filtré sur filtre de PTFE 0,2 µm (17 µl de solution, dépôt d'une goutte de solution sur l'échantillon, puis enduction centrifuge à 350 rpm pendant 200 s puis 2000 rpm pendant 5s, pas de recuit) ; - Dépôt de LiF par voie gazeuse : évaporation de 8 À de LiF ; - Dépôt d'aluminium par voie gazeuse : évaporation de 80 nm d'Al La cellule n° 7 a été préparée selon ce protocole en utilisant des électrodes de 7,5 mm2 et une puissance incidente de 75 mW et la cellule n° 8 en utilisant des électrodes de 5 mm2 et une puissance incidente de 100 mW. Les courbes obtenues I (en ampère) = f(V) (en volt) pour chacune des cellules sont données respectivement par les figures 5 et 6 annexées. Sur la figure 5, la courbe la plus basse correspond à la caractéristique courant-tension sous illumination et la courbe la plus haute correspond à la caractéristique courant-tension dans le noir. Sur la figure 6, la courbe tracée avec les ronds vides (o) correspond à la caractéristique courant-tension sous illumination et la courbe tracée avec les signes (+) correspond à la caractéristique courant- tension dans le noir.Les performances de chacune de ces cellules sont reportées dans le Tableau 3 ci-après : TABLEAU 3 Cellule Is, (mA) Js, (mA/cm2 Vos (mV) FF (%) r) (%) 7 -0,254 3,38 739 29,2 0,98 8 -0,241 4,87 737 31,3 1,11 Ces résultats démontrent les très bonnes performances des cellules photovoltaïques conformes à l'invention. En effet, les meilleures cellules de conversion photovoltaïques connues à l'heure actuelle dans lesquelles la couche active est composée d'un composé de type p (ici composé de formule (I)) et d'un composé de type n (ici PCBM), qui sont tous les deux des « petites » molécules, B10038FR 40 c'est-à-dire des composés non polymériques, conduisent généralement à un rendement maximum inférieur à 1 %. REVENDICATIONS1. Utilisation d'au moins un complexe de cobalt de formules(I-a) ou (I-b) suivante : 1. 1 2 "i A\c(LyA1 'd)° e~°2/ \J~'1"1/ \A2 dans lesquelles : - n est un entier variant de 0 à 5 ; - RI est choisi parmi I, alkyle en C1-C12, triméthylsilyle, HgC1, -C(0)alkyle en C1-C4, et un groupement oxazole éventuellement substitué par un radical alkyle lo en C1-C4, étant entendu que lorsque n>1, tous les radicaux R1 d'un composé de formule (I-a) ou (I-b) donné sont identiques, - les groupements Al, A°, A2 et A'2 sont identiques deux à deux et choisis parmi les groupements de formules (II-1) à (II-9) suivantes : R4 R18 `N (II-5) 19 R 15 R13 R14 (II-2) R20 (II-6) (II-4)B10038FR 42 R24 (II-7) 29 (II-8) et (II-9) dans lesquels : - R2, R3, et R4, identiques ou différents, représentent un atome d'hydrogène, d'iode ou de brome, un radical nitro, alkyle linéaire en C1-C12, trifluorométhyle, dialkyl(C,-C4)amino, -C(0)alkyle en C1-C4 ou alcoxy linéaire en C1-C4 - R6, R8, R9, R1°, R12, R13, R14, R15 et R16, identiques ou différents, io représentent un atome d'hydrogène ou de brome, un radical alkyle linéaire en C1-C12 ou alcoxy linéaire en C1-C4, R9 et Rio ensemble et/ou Ria et R14 ensemble et/ou R15 et R16 ensemble peuvent également former un groupement éthylènedioxy (-O-(CH2)2-O-). - R7, Rn et R'7, représentent un atome d'hydrogène, de brome ou d'iode, 15 un radical nitro, alkyle linéaire en C1-C12, alcoxy linéaire en C1-C4, -CHO, -C(0)alkyle en C1-C4, -C(0)alcoxy en C1-C4 ou un cycle thiophène portant éventuellement un ou plusieurs substituants choisis parmi Br, I, nitro, alkyle linéaire en C1-C12, alcoxy linéaire en C1-C4, -C(0)alkyle en C1-C4, et -C(0)alcoxy en C1-C4 ; 20 - R18 à R36, identiques ou différents, représentent un atome d'hydrogène, un radical alcoxy linéaire en C1-C4, un radical nitro ou -C(0)alcoxy en C1-C4,B10038FR 43 à titre de donneur d'électron, et en combinaison avec un accepteur d'électron, pour la préparation d'une couche active dans une cellule de conversion photovoltaïque. 2. Utilisation selon la revendication 1, caractérisée en ce que n est égal à 1 5 ou 2, et le ou les radicaux R1 représente(nt) un radical méthyle. 3. Utilisation selon la revendication 1, caractérisée en ce que les complexes de formules (I-a) et (I-b) sont choisis parmi : - le [1,1',1",1"'-(r14-1,3-cyclobutadiène-1,2,3,4-tetrayl)tetrakis-[benzène]] 015-cyclopentadiényl)-cobalt(I) ; 10 - le [1,1',1",1"'-(r14-1,3-cyclobutadiène-1,2,3,4-tetrayl)tetrakis-4-n-butyl- benzène]](115-cyclopentadiényl)-cobalt(I) ; - le [1,1',1",1"'-(r14-1,3-cyclobutadiène-1,2,3,4-tetrayl)tetrakis-[3, 5-diméthoxy-benzène]](15-cyclopentadiényl)-cobalt(I) ; - le [1,1'-[(1,2,3,4-r))-2,4-bis(4-méthoxybenzène)-1,3-cyclobutadién-1,3-15 diyl]bis[phényl]](r)5-2,4-cyclopentadién-1-yl)-cobalt(I) ; - le [1,1'-[(1,2,3,4-r))-2,4-bis(4-nitrobenzène)-1,3-cyclobutadién-1,3-diyl]bis [phényl]](r)5-2,4-cyclopentadién-1-yl)-cobalt(I) ; - le [1,1'-[(1,2,3,4-r))-2,4-bis(4-nitrobenzène)-1,3-cyclobutadièn-1,3-diyl]bis [4-méthoxy-benzène]]0)5-2,4-cyclopentadién-1-yl)-cobalt(I) ; 20 - le [1,1'-[(1,2,3,4-r))-2,4-bis(4-bromobenzène)-1,3-cyclobutadièn-1,3- diyl]bis [4-méthoxy-benzène]]0)5-2,4-cyclopentadièn-1-yl)-cobalt(I) ; - le [1,1',1",1"'-(r14-1,3-cyclobutadiène-1,2,3,4-tetrayl)tetrakis-[4-benzoate de méthyl]](115-cyclopentadiényl)-cobalt(I) ; - le [1, 1', 1",1"'-(fi 4-1,3-cyclobutadiène-1,2,3,4-tetrayl)tetrakis-25 [2,2',5',bithiophène]]-0)5-cyclopentadiényl)-cobalt(I) ; - le [1,1',1",1"'-(fi 4-1,3-cyclobutadiène-1,2,3,4-tetrayl)tetrakis[2,2',5',2",5"-ter-thiophène] ](115-cyclopentadiényl)-cobalt(I) ; - le [1,1', 1",1"'- 014-cyclobutadiène-tetrakis 1,2,3,4-[2,5,2',5',2"-terthiophène-5"-carbaldéhyde])]- (r15-cyclopentadiényl)-cobalt(I) ; 30 - le [1,1',1",1"'-014-cyclobutadiène-tetrakis 1,2,3,4-[2,5,2',5',2"-ter- thiophène-5"-bromo])]-('q5-cyclopentadiényl)-cobalt(I) ; - le 1,1',1",1"'-0)4-cyclobutadiène-tetrakis 1,2,3,4-[2,5,2',5',2"-terthiophène-5"-méthoxy])]-('q5-cyclopentadiényl) -cobalt(I) ; 2973574 B10038FR 44 - le [1,1', 1",1"'-(r14-cyclobutadiène-tetrakis 1,2,3,4-[2,5,2',5',2"-terthiophène-5"-nitro])]-015-cyclopentadiényl) -cobalt(I) - le [1,1', 1",1"'-(r)4-cyclobutadiène-tetrakis ,5',2'-terthiophène-(4,4',4")-tris hexyl])]-0)5-cyclopentadiényl)-cobalt(I) ; - le [1,1', 1",1"'- 014-cyclobutadiène-tetrakis 1,2,3,4-[2,5,2',5',2"-ter- thiophène-5"-dodécyl])]-(r)5-cyclopentadiényl)-cobalt(I) ; - le [1,1', 1",1"'- 014-cyclobutadiène-tetrakis 1,2,3,4-[2,5,2',5',2"-terthiophène-5"-iodo])]-(r)5-cyclopentadiényl) -cobalt(I) - le [1,1', 1",1"'-(fi4-cyclobutadiène-bis 1,3-[2,5,2',5',2"-ter-thiophène-10 5"-nitro], bis 2,4-[2,5,2',5',2"-terthiophène-5"-méthoxy])]-(r)5-cyclopentadiényl)-cobalt (I) ; - le [1,1', 1",1"'-(fi4-cyclobutadiène-bis 1,3-[2,5,2',5',2"-ter-thiophène-5"-bromo], bis 2,4-[2,5,2',5',2"-terthiophène-5"-méthoxy])]-015-cyclopentadiényl)-cobalt (I) ; 15 - le [1,1',1",1"'-014-1,3-cyclobutadiène-1,2,3,4-tetrayl)tetrakis-[2-thionyl]] 015-cyclopentadiényl)-cobalt(I) - le [1,1',1",1"'-(r14-1,3-cyclobutadiène-1,2,3,4-tetrayl)tetrakis-[3-pyridyl]] 015-cyclopentadiényl)-cobalt(I) - le [1,1',1",1"'-(r14-1,3-cyclobutadiène-1,2,3,4-tetrayl)tetrakis-[4-pyridyl]] 20 015-cyclopentadiényl)-cobalt(I) - le [1, 1', 1",1 "'-(r14-1,3-cyclobutadiène-1,2,3,4-tetrayl)tetrakis-[ 1 -azulényl]] 015-cyclopentadiényl)-cobalt(I) - le [1,1',1",1"'-(r14-1,3-cyclobutadiène-1,2,3,4-tetrayl)tetrakis-[2-azulényl] ] 015-cyclopentadiényl)-cobalt(I) ; et 25 - le [1,1',1",1"'-(r14-1,3-cyclobutadiène-1,2,3,4-tetrayl)tetrakis-[6-azulényl] ] (r) 5 -cyclopentadiényl)-cobalt(I). 4. Utilisation selon la revendication 1, caractérisée en ce que les complexes de formules (I-a) et (I-b) sont choisis parmi : - le [1,1',1",0)4-1,3-cyclobutadiène-1,2,3,4-tetrayl)tetrakis-30 [2,2',5',bithiophène]]-(r15-cyclopentadiényl)-cobalt(I) - le [1,1',1",0)4-1,3-cyclobutadiène-1,2,3,4-tetrayl)tetrakis[2,2',5',2", 5"-ter-thiophène]]0)5-cyclopentadiényl)-cobalt(I) ;B10038FR 45 - le [1,1', 1",1"'- 014-cyclobutadiène-tetrakis 1,2,3,4-[2,5,2',5',2"-terthiophène-5"-carbaldéhyde])] -015-cyclopentadiényl)-cobalt(I) ; - le [1,1', 1",1"'- 014-cyclobutadiène-tetrakis 1,2,3,4-[2,5,2',5',2"-terthiophène-5"-bromo])]-(g5-cyclopentadiényl) -cobalt(I) ; - le 1,1',1",1"'-(r14-cyclobutadiène-tetrakis 1,2,3,4-[2,5,2',5',2"-ter- thiophène-5"-méthoxy])]-(q5-cyclopentadiényl)-cobalt(I) ; - le [1,1', 1",1"'-(r14-cyclobutadiène-tetrakis 1,2,3,4-[2,5,2',5',2"-terthiophène-5"-nitro])]-015-cyclopentadiényl) -cobalt(I) ; - le [1,1',1",1"'-(r14-cyclobutadiène-tetrakis 1,2,3,4-[2,5,2',5',2'-ter-10 thiophène-(4,4',4")-tris hexyl])]-0)5-cyclopentadiényl)-cobalt(I) ; - le [1,1', 1",1"'- 014-cyclobutadiène-tetrakis 1,2,3,4-[2,5,2',5',2"-terthiophène-5"-dodécyl])]-(r)5-cyclopentadiényl) -cobalt(I) ; - le [1,1', 1",1"'- 014-cyclobutadiène-tetrakis 1,2,3,4-[2,5,2',5',2"-terthiophène-5"-iodo])]-(r)5-cyclopentadiényl) -cobalt(I) ; 15 - le [1,1', 1",1"'-(fi4-cyclobutadiène-bis 1,3-[2,5,2',5',2"-ter-thiophène-5"-nitro], bis 2,4-[2,5,2',5',2"-terthiophène-5"-méthoxy])]-(r)5-cyclopentadiényl)-cobalt (I) ; et - le [1,1', 1",1"'-(fi4-cyclobutadiène-bis 1,3-[2,5,2',5',2"-ter-thiophène-5"-bromo], bis 2,4-[2,5,2',5',2"-terthiophène-5"-méthoxy])]-0)5-20 cyclopentadiényl)-cobalt(I). 5. Cellule de conversion photovoltaïque comprenant au moins un support, une électrode positive, une couche active comprenant au moins un donneur d'électrons et au moins un accepteur d'électrons, et une électrode négative, ladite cellule étant caractérisée en ce que le donneur d'électrons est choisi parmi les 25 composés de formule (I-a) et (I-b) tels que définis à l'une quelconque des revendications 1 à 4. 6. Cellule selon la revendication 5, caractérisée en ce que l'accepteur d'électrons est choisi parmi les dérivés de fullerène, les nanotubes de carbone, les dérivés du pérylène et les dérivés du tetracyanoquinodiméthane. 30 7. Cellule selon la revendication 6, caractérisé en ce que l'accepteur d'électrons est le [6,6]-phényl-C61-butyrate de méthyle. 8. Cellule selon l'une quelconque des revendications 5 à 7, caractérisée en ce que le rapport massique composé de formule (I-a) ou (I-b)/accepteur d'électrons varie de 2/1 à 1/4.B10038FR 46 9. Cellule selon l'une quelconque des revendications 5 à 8, caractérisée en ce que l'électrode négative est une électrode d'aluminium. 10. Cellule selon l'une quelconque des revendications 5 à 9, caractérisée en ce qu'une couche tampon est intercalée entre la couche active et l'électrode positive, ladite couche tampon étant constituée d'un mélange de poly(3,4-éthylènedioxythiophène) et de poly(styrène sulfonate) de sodium. 11. Cellule selon l'une quelconque des revendications précédentes, caractérisée en ce qu'une couche tampon est intercalée entre la couche active et l'électrode négative, ladite couche tampon étant constituée d'une couche de fluorure de lithium.